(57)【要約】【課題】平滑性が高く、良好な化粧層が得られる無機質板を生産性よく製造できるようにする。【解決手段】長さ３〜１５ｍｍの無機繊維１〜１０重量％と、軽量骨材１０〜７０重量％と、無機質粉状体１０〜７０重量％と、結合剤５〜１５重量％とを有する裏面層２の上に、長さ１ｍｍ以下の微細な無機繊維１０〜７０重量％と、粒径５００μｍ以下の軽量骨材１０〜５０重量％と、無機質粉状体１０〜７０重量％と、結合剤３〜１０重量％とを有する表面層１を一体化して成形して無機質板Ａとする。【選択図】図１
2008030401.tif 000002
【特許請求の範囲】
【請求項１】
長さ３〜１５ｍｍの無機繊維１〜１０重量％と、軽量骨材１０〜７０重量％と、無機質粉状体１０〜７０重量％と、結合剤５〜１５重量％とを有する裏面層と、
長さ１ｍｍ以下の無機繊維１０〜７０重量％と、粒径５００μｍ以下の軽量骨材１０〜５０重量％と、無機質粉状体１０〜７０重量％と、結合剤３〜１０重量％とを有する表面層とが一体化されて成形されてなることを特徴とする無機質板。
【請求項２】
裏面にシート状物が一体化されていることを特徴とする請求項１記載の無機質板。
【請求項３】
長さ３〜１５ｍｍの無機繊維１〜１０重量％と、軽量骨材１０〜７０重量％と、無機質粉状体１０〜７０重量％と、結合剤５〜１５重量％とを有し、水が加えられて含水率５〜１５％に調整された混合物をフォーミングして裏面層マットを形成する工程と、
上記裏面層マットの上に、さらに長さ１ｍｍ以下の無機繊維１０〜７０重量％と、粒径５００μｍ以下の軽量骨材１０〜５０重量％と、無機質粉状体１０〜７０重量％と、結合剤３〜１０重量％とを有し、水が加えられて含水率５〜１５％に調整された混合物をフォーミングして表面層マットを形成する工程と、
上記裏面層及び表面層の２層のマットを熱圧プレスして一体に成形する工程とを備えたことを特徴とする無機質板の製造方法。
【請求項４】
長さ３〜１５ｍｍの無機繊維１〜１０重量％と、軽量骨材１０〜７０重量％と、無機質粉状体１０〜７０重量％と、結合剤５〜１５重量％とを有し、水が加えられて含水率５〜１５％に調整された混合物をシート状物上でフォーミングして裏面層マットを形成する工程と、
上記裏面層マットの上に、さらに長さ１ｍｍ以下の無機繊維１０〜７０重量％と、粒径５００μｍ以下の軽量骨材１０〜５０重量％と、無機質粉状体１０〜７０重量％と、結合剤３〜１０重量％とを有し、水が加えられて含水率５〜１５％に調整された混合物をフォーミングして表面層マットを形成する工程と、
上記裏面層及び表面層の２層のマットとシート状物とを熱圧プレスして一体に成形する工程とを備えたことを特徴とする無機質板の製造方法。
【発明の詳細な説明】
【技術分野】
【０００１】
本発明は、住宅等建築物の内装材、天井材、軒天材等の基材として用いるのに好適な化粧用の無機質板及びその製造方法に関するものである。
【背景技術】
【０００２】
従来より、住宅等建築物の内装仕上げ材や家具等の化粧面材の基板としては、合板やＭＤＦ等の木質系ボード、石膏ボードや珪酸カルシウム板等の無機系ボードがある。これらの表面に良好に化粧層を設けるには、サンディング等で平滑性を得るようにするか、或いは塗料を厚く重ねて塗る塗装を施すことも考えられる。
【０００３】
そして、塗装や印刷によって鏡面状仕上げのような平滑な化粧層を形成しようとする場合、基板表面にさらに高レベルの平滑性を必要とするが、サンディング等では必ずしも十分な平滑性が得られるものではなかった。また、厚く重ねる塗装工程では生産性は低くなり、コストも上昇する。
【０００４】
そこで、例えば特許文献１に示されるように、鉱物質繊維と無機質粉状体と結合剤とを必須成分として含む原料を混合分散させてスラリーを形成し、湿式抄造して得たウェットマットを乾燥させてサンディングした後、加熱圧縮して結合剤を硬化させて、良好に化粧層を得ることができる無機質板の製造方法が提案されている。
【特許文献１】特開２００５−２８９７８４号公報
【発明の開示】
【発明が解決しようとする課題】
【０００５】
しかしながら、上記従来の特許文献１のものでは、ドライボードを加熱圧縮前にサンディングして平滑にしているので、鉱物質繊維や無機質粉状体が結合剤に対ししっかりと硬化固着しておらず、サンディング時に基材が全体的又は部分的に剥がれ易いという問題がある。そのため、所望の厚さの無機質板が得られ難く、また、材料歩留まりが低くなりがちで、生産効率が高くなく、改良の余地がある。
【０００６】
また、より平滑性を得るためには微細な無機質繊維や微細な無機質粉状体を使用することも考えられるが、結合剤も多く必要となり、そのため、不燃性が低下するという問題もある。
【０００７】
本発明は斯かる点に鑑みてなされたものであり、その目的は、平滑性が高く、良好な化粧層が得られる無機質板を生産性よく製造できるようにすることにある。
【課題を解決するための手段】
【０００８】
上記の目的を達成するために、請求項１の発明では、長さ３〜１５ｍｍの無機繊維１〜１０重量％と、軽量骨材１０〜７０重量％と、無機質粉状体１０〜７０重量％と、結合剤５〜１５重量％とを有する裏面層、及び、長さ１ｍｍ以下の無機繊維１０〜７０重量％と、粒径５００μｍ以下の軽量骨材１０〜５０重量％と、無機質粉状体１０〜７０重量％と、結合剤３〜１０重量％とを有する表面層が一体化されて成形されてなる無機質板とする。
【０００９】
上記の構成によると、表面層に、長さ１ｍｍ以下の微細な無機繊維と、粒径５００μｍ以下の軽量骨材とが使用されているので、緻密な表面層を得ることができる。また、裏面層は、長さ３〜１５ｍｍの無機繊維１〜１０重量％と、軽量骨材１０〜７０重量％と、無機質粉状体１０〜７０重量％と、結合剤５〜１５重量％とを有する層であるので、この裏面層の方が表面層と比較して板として強度があるものとなり、裏面層により表面層を支える（裏面層を表面層と一体化することで、相対的には強度の低い表面層を補強・補完する）ことができ、裏面層と表面層との一体化により強度のある無機質板を得ることができる。しかも、この裏面層は、長さ３〜１５ｍｍの無機繊維を使用するので、他の成分である軽量骨材や無機質粉状体や結合剤との混合バランスがよくてダマになり難く、無機繊維を均一に分散混合することができる。このため、より強度や硬度のある裏面層を得ることができ、表面層をしっかり支えることができる。これらにより、全体として不燃性、取扱性、加工性、施工性に優れ、高強度の無機質板を得ることができる。
【００１０】
請求項２の発明では、上記請求項１の発明に係る無機質板の裏面にシート状物を一体化する。この構成によると、裏面層にシート状物が一体化されているので、割れ難くて強度のある無機質板が得られる。
【００１１】
請求項３及び４の発明は無機質板の製造方法に係るものであり、請求項３の発明では、長さ３〜１５ｍｍの無機繊維１〜１０重量％と、軽量骨材１０〜７０重量％と、無機質粉状体１０〜７０重量％と、結合剤５〜１５重量％とを有し、水が加えられて含水率５〜１５％に調整された混合物をフォーミングして裏面層マットを形成する工程、この裏面層マットの上に、さらに長さ１ｍｍ以下の無機繊維１０〜７０重量％と、粒径５００μｍ以下の軽量骨材１０〜５０重量％と、無機質粉状体１０〜７０重量％と、結合剤３〜１０重量％とを有し、水が加えられて含水率５〜１５％に調整された混合物をフォーミングして表面層マットを形成する工程、及び、上記裏面層及び表面層の２層のマットを熱圧プレスして一体に成形する工程を備えた無機質板の製造方法とする。
【００１２】
この構成によると、上記工程を経て製造された無機質板の裏面層は、長さ３〜１５ｍｍの無機繊維が使用されているので、他の成分である軽量骨材や無機質粉状体、結合剤との混合バランスがよくてダマになり難く、その無機繊維が均一に分散混合する。このため、より強度や硬度がある無機質板を得ることができる。
【００１３】
また、裏面層及び表面層の各マットは含水率５〜１５％に調整されているので、短時間かつ高温で加熱圧縮を行って結合剤を反応させることができる。また、高温及び高圧下であるので、結合剤の流動性が上がって全体に行き渡らせることができ、かつ、水分を短時間で蒸発させることができるので、結合剤の性能を最大限に引き出すことができるだけでなく、結合剤の量も比較的少なくでき、不燃性に優れた強固な無機質板が短時間で得られる。
【００１４】
さらに、裏面層及び表面層の各マットの含水率が５〜１５％に調整されていることで、熱圧プレス時にパンクが発生し難く、生産性もよい。
【００１５】
請求項４の発明では、長さ３〜１５ｍｍの無機繊維１〜１０重量％と、軽量骨材１０〜７０重量％と、無機質粉状体１０〜７０重量％と、結合剤５〜１５重量％とを有し、水が加えられて含水率５〜１５％に調整された混合物をシート状物上でフォーミングして裏面層マットを形成する工程、上記裏面層マットの上に、さらに長さ１ｍｍ以下の無機繊維１０〜７０重量％と、粒径５００μｍ以下の軽量骨材１０〜５０重量％と、無機質粉状体１０〜７０重量％と、結合剤３〜１０重量％とを有し、水が加えられて含水率５〜１５％に調整された混合物をフォーミングして表面層マットを形成する工程、及び、上記裏面層及び表面層の２層のマットとシート状物とを熱圧プレスして一体に成形する工程を備えた無機質板の製造方法である。
【００１６】
この構成によると、請求項３の効果に加え、シート状物も２層のマットと共に一体的に熱圧プレスして成形するので、割れ難く強度のある無機質板が得られる。また、後でシート状物を貼着する場合よりも工程が少なく、生産性よく製造できる。さらに、製造工程上においても、シート状物が下に敷いてあることで、混合物であるマット運搬がより容易となる。
【発明の効果】
【００１７】
以上説明したように、請求項１の発明によると、無機質板を裏面層と表面層との２層を一体に成形したものとし、裏面層は長さ３〜１５ｍｍの無機繊維１〜１０重量％と、軽量骨材１０〜７０重量％と、無機質粉状体１０〜７０重量％と、結合剤５〜１５重量％とを有するものとし、表面層は長さ１ｍｍ以下の微細な無機繊維１０〜７０重量％と、粒径５００μｍ以下の軽量骨材１０〜５０重量％と、無機質粉状体１０〜７０重量％と、結合剤３〜１０重量％とを有するものとしたことにより、表面平滑性、不燃性、取扱性、加工性及び施工性に優れた高強度の無機質板が得られる。
【００１８】
請求項２の発明によると、請求項１の効果に加えて、裏面層に一体化されたシート状物により、割れ難く、強度のある無機質板が得られる。
【００１９】
請求項３の発明によると、長さ３〜１５ｍｍの無機繊維１〜１０重量％と、軽量骨材１０〜７０重量％と、無機質粉状体１０〜７０重量％と、結合剤５〜１５重量％とに水を加えて含水率５〜１５％に調整された混合物をフォーミングして裏面層マットを形成し、この裏面層マット上に、長さ１ｍｍ以下の微細な無機繊維１０〜７０重量％と、粒径５００μｍ以下の軽量骨材１０〜５０重量％と、無機質粉状体１０〜７０重量％と、結合剤３〜１０重量％とに水を加えて含水率５〜１５％に調整された混合物をフォーミングして表面層マットを形成し、これら裏面層及び表面層の２層のマットを熱圧プレスで一体に成形することにより、表面平滑性、不燃性、取扱性、加工性及び施工性に優れた高強度の無機質板が生産性よく得られる。
【００２０】
請求項４の発明によると、上記裏面層マット用の混合物をシート状物上でフォーミングして裏面層マットを形成し、その裏面層マット上に表面層マット用の混合物をフォーミングして表面層マットを形成し、これら裏面層及び表面層の２層のマットとシート状物とを熱圧プレスで一体に成形することにより、請求項３の効果に加えて、割れ難く強度のある無機質板が得られる。また、後でシート状物を貼着する場合よりも工程が少なくて、無機質板を生産性よく製造できるとともに、製造工程においてもマットの運搬がより容易となる。
【発明を実施するための最良の形態】
【００２１】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２２】
［実施形態１］
図１は本発明の実施形態１に係る無機質板Ａを示し、この無機質板Ａは、その表面側（図１上側）に位置する表面層１と、裏面側（図１下側）に位置する裏面層２とが一体化されて成形されてなるものである。
【００２３】
（表面層）
上記表面層１は、長さ１ｍｍ以下の微細な無機繊維１０〜７０重量％と、粒径５００μｍ以下の軽量骨材１０〜５０重量％と、無機質粉状体１０〜７０重量％と、結合剤３〜１０重量％とを有する。
【００２４】
（1）微細な無機繊維
上記微細な無機繊維は、マットを形成し、粘りと強度とを持たせつつ、高い表面性を得るために添加されるものであり、例えば粉砕されたロックウール、スラグウール、ガラス繊維等が挙げられ、固形成分全体の１０〜７０重量％（１０重量％以上でかつ７０重量％以下）添加される。この無機繊維の添加量が１０重量％未満であると、マットの形成が難しくなり、粘りがなくなる一方、７０重量％を超えると、相対的に他の軽量骨材や無機質粉状体が少なくなり、所望の強度が得られないためである。また、繊維の長さとしては１ｍｍ以下の微細なものが望ましい。１ｍｍを超えると、ダマになり易く、表面性に悪影響を及ぼすためである。この表面層１に加えられる「微細な無機繊維」とは、繊維としての性質や機能を残存しながらも大きさの小さいものをいう。
【００２５】
（2）軽量骨材
軽量骨材は、圧縮強度を確保しつつ、嵩を持たせるために添加されるものであり、例えばパーライト、シラス発泡体、シリカフラワー、ガラス発泡体が挙げられ、使用される大きさは５００μｍ以下、望ましくは１０〜５００μｍ（１０μｍ以上でかつ５００μｍ以下）である。この軽量骨材の大きさが１０μｍよりも小さいと、所定の嵩を得ることができない。一方、軽量骨材の大きさが５００μｍよりも大きくなると、表面性が悪くなるだけでなく、無機質板Ａの加工性も低下する。
【００２６】
この軽量骨材は固形成分全体の１０〜５０重量％（１０重量％以上でかつ５０重量％以下）添加される。軽量骨材の添加量が１０重量％未満であると、嵩が低くなり、散布時に均一に撒くことが難しくなる一方、５０重量％を超えると、圧締時の圧力が高くなり過ぎ、生産性が低下するためである。
【００２７】
（3）無機質粉状体
無機質粉状体は、防火性及び硬度を確保するために添加されるものであり、例えば炭酸カルシウム、水酸化アルミニウム、水酸化マグネシウム、フライアッシュ、マイクロシリカ、スラグ等が挙げられ、固形成分全体の１０〜７０重量％（１０重量％以上でかつ７０重量％以下）が添加される。この無機質粉状体の添加量が１０重量％未満であると、所望の表面硬度が得られない一方、７０重量％を超えると、他の材料の添加率が相対的に少なくなり、所望の強度を得難くなるためである。
【００２８】
（4）結合剤
結合剤は、上記微細な無機繊維、軽量骨材、無機質粉状体を結合するために添加されるものであり、例えばメラミン樹脂、フェノール樹脂、ＭＤＩ、ウレタン樹脂、アクリル樹脂、エポキシ樹脂、ポバール、スターチ等が挙げられ、これらは単体又は組み合わせで使用することができる。無機質板Ａの強度及び不燃性の両方を満足する結合剤の添加量として、固形成分全体の３〜１０重量％（３重量％以上でかつ１０重量％以下）が添加される。つまり、結合剤の添加量が３重量％未満であると、強度が不足する一方、１０重量％を越えると、不燃性が損なわれるからである。
【００２９】
尚、無機質板Ａを外装用として用いる場合は耐水性の高い結合剤を選択することが好ましい。
【００３０】
（5）補助添加剤
補助添加剤として、必要に応じてサイズ剤、カップリング剤等を添加してもよい。
【００３１】
（裏面層）
上記裏面層２は、長さ３〜１５ｍｍの無機繊維１〜１０重量％と、軽量骨材１０〜７０重量％と、無機質粉状体１０〜７０重量％と、結合剤５〜１５重量％とを有する。
【００３２】
（1）無機繊維
上記無機繊維は、マットを形成し、粘りと強度とを持たせるために添加されるものであり、例えばガラス繊維、ワラストナイト等が挙げられ、固形成分全体の１〜１０重量％（１重量％以上でかつ１０重量％以下）添加される。無機繊維の添加量が１重量％未満であると、マットの形成が難しくなり、粘りがなくなる一方、１０重量％を超えると、混合時に分離が起こるためである。例えばガラス繊維では、チョップドストランドのような束状のものを使用すると、扱い易く、生産上好ましい。
【００３３】
繊維の太さとしては６〜１３μｍ（６μｍ以上でかつ１３μｍ以下）が望ましい。６μｍ未満であると、繊維が細くなり過ぎて粘りが小さくなり、強度が低下する一方、１３μｍを超えると、表面性が悪くなるためである。
【００３４】
また、繊維の長さとしては３〜１５ｍｍ（３ｍｍ以上でかつ１５ｍｍ以下）が望ましい。この長さが３ｍｍよりも短いと、繊維としての粘りが少なくなり、１５ｍｍを越えると、ダマになり易く、表面性に悪影響を及ぼすためである。また、繊維長さが３〜１５ｍｍであると、軽量骨材や無機質粉状体、結合剤との混合時のバランスがよく、ダマになり難く均一に分散混合することができる。このため、より強度や硬度のある裏面層２が得られる。
【００３５】
（2）軽量骨材
軽量骨材は、圧縮強度を確保しつつ、嵩を持たせるために添加されるものであり、例えばパーライト、シラス発泡体、シリカフラワー、ガラス発泡体が挙げられ、使用される大きさは２０００μｍ以下が望ましい。大きさが２０００μｍよりも大きくなると、無機質板Ａの加工性が低下するためである。
【００３６】
軽量骨材は固形成分全体の１０〜７０重量％（１０重量％以上でかつ７０重量％以下）添加される。この添加量が１０重量％未満であると、嵩が低くなり、散布時に均一に撒くことが難しくなる一方、７０重量％を超えると、圧縮時の圧力が高くなり過ぎ、生産性が低下するためである。
【００３７】
（3）無機質粉状体
無機質粉状体は、防火性及び硬度を確保するために添加されるものであり、例えば炭酸カルシウム、水酸化アルミニウム、水酸化マグネシウム、フライアッシュ、マイクロシリカ、スラグ等が挙げられ、固形成分全体の１０〜７０重量％（１０重量％以上でかつ７０重量％以下）が添加される。この添加量が１０重量％未満であると、所望の表面硬度が得られず、また７０重量％を超えると、他の材料の添加率が相対的に少なくなり、所望の強度を得難くなるためである。
【００３８】
（4）結合剤
結合剤は、上記軽量骨材、無機繊維、無機質粉状体を結合するために添加されるものであり、例えばメラミン樹脂、フェノール樹脂、ＭＤＩ、ウレタン樹脂、アクリル樹脂、エポキシ樹脂、ポバール、スターチ等が挙げられ、これらは単体又は組み合わせで使用することができる。無機質板Ａの強度及び不燃性の両方を満足する添加量として、固形成分全体の５〜１５重量％（５重量％以上でかつ１５重量％以下）が添加される。この添加量が５重量％未満であると、強度が不足する一方、１５重量％を越えると、不燃性が損なわれるからである。
【００３９】
（5）補助添加剤
補助添加剤として、機能性のある材料、例えばシリカゲルや珪藻土等を混入させて吸放湿性を付与したり、消臭剤やＶＯＣ吸着剤等を添加したりすることもできる。
【００４０】
（無機質板の製造方法）
以上の構成を持つ無機質板Ａの製造方法について説明する。この方法は裏面層マット形成工程と、表面層マット形成工程と、成形工程とからなる。
【００４１】
（1）裏面層マット形成工程
最初の裏面層マット形成工程では、上記裏面層２用の材料、すなわち、長さ３〜１５ｍｍの無機繊維１〜１０重量％と、軽量骨材１０〜７０重量％と、無機質粉状体１０〜７０重量％と、結合剤５〜１５重量％と、補助添加剤とをミキサーに投入し、水を噴霧しながら混合して含水率５〜１５％に調整された混合物を得る。この混合物をフォーミングして裏面層マットを形成する。
【００４２】
これらの材料を混合するときに添加される水は固形成分の５〜１５重量％（５重量％以上でかつ１５重量％以下）であることが好ましい。その理由は、５重量％未満であると、混合時や成形時に粉体の散乱が多く、作業性が悪くなるためであり、１５重量％を超えると、加熱・圧締に時間がかかり、パンクし易くなるためである。
【００４３】
（2）表面層マット形成工程
次の表面層マット形成工程では、上記裏面層マット形成工程で形成された裏面層マットの上に、さらに上記表面層１用の材料、すなわち、長さ１ｍｍ以下の微細な無機繊維１０〜７０重量％と、粒径５００μｍ以下の軽量骨材１０〜５０重量％と、無機質粉状体１０〜７０重量％と、結合剤３〜１０重量％とをミキサーに投入し、水を噴霧しながら混合して含水率５〜１５％に調整された混合物を得る。この混合物をフォーミングして表面層マットを形成する。
【００４４】
これらの材料を混合するときにおいても、添加される水は固形成分の５〜１５重量％であることが好ましい。その理由は、上記裏面層マット形成工程と同様であり、５重量％未満であると、混合時や成形時に粉体の散乱が多く、作業性が悪くなる一方、１５重量％を超えると、加熱・圧締に時間がかかり、パンクし易くなるためである。
【００４５】
（3）成形工程
成形工程では、上記裏面層２用及び表面層１用の２層のマットを所定の圧力及び温度（１５０〜２５０℃）で熱圧プレスして一体に成形する。この熱圧プレス装置は、連続プレス装置でも多段プレス装置でもよい。
【００４６】
このような工程を経て、密度０．３〜１．５ｇ／ｃｍ３の無機質板Ａが成形される。この密度が０．３ｇ／ｃｍ３よりも低いと、所望の強度が得られない一方で、１．５を超えると、加工性や施工性が悪くなるだけでなく、高圧力の設備が必要となり生産性も劣る。
【００４７】
したがって、この実施形態においては、無機質板Ａの表面層１に、長さ１ｍｍ以下の微細な無機繊維と、粒径５００μｍ以下の軽量骨材とが使用されているので、緻密な表面層１が得られる。一方、裏面層２は、長さ３〜１５ｍｍの無機繊維１〜１０重量％と、軽量骨材１０〜７０重量％と、無機質粉状体１０〜７０重量％と、結合剤５〜１５重量％とを有する層であるので、上記表面層１を支えることができる。しかも、裏面層２は、長さ３〜１５ｍｍの無機繊維を使用するので、他の軽量骨材や無機質粉状体や結合剤との混合バランスがよくてダマになり難く、均一に分散混合することができる。このため、より強度や硬度のある裏面層２を得ることができ、表面層１をしっかり支えることができる。これらにより、全体として不燃性、取扱性、加工性、施工性に優れ、高強度の無機質板Ａを得ることができる。
【００４８】
また、無機質板Ａの製造に当たり、裏面層及び表面層マットは含水率５〜１５％に調整されているので、短時間かつ高温で加熱圧縮を行って結合剤を反応させることができる。また、高温及び高圧下であるので、結合剤の流動性が上がって全体に行き渡らせることができ、かつ、水分を短時間で蒸発させることができるので、結合剤の性能を最大限に引き出すことができるだけでなく、結合剤の量も比較的少なくでき、不燃性に優れた強固な無機質板Ａが短時間で得られる。
【００４９】
さらに、裏面層及び表面層マットが含水率５〜１５％に調整されているので、熱圧プレス時にパンクが発生し難く、生産性もよい。
【００５０】
［実施形態２］
図２は本発明の実施形態２係る無機質板Ａを示す（尚、図１と同じ部分については同じ符号を付してその詳細な説明は省略する。
【００５１】
この実施形態では、無機質板Ａの裏面にシート状物４が一体化されている。その他は実施形態１と同じである。
【００５２】
このシート状物４は特に限定されるものではなく、不織布、単板、含浸紙、樹脂シート、繊維シート等であり、化粧用のものでもよい。
【００５３】
この実施形態２の無機質板Ａを製造する方法について説明すると、シート状物４を用意し、そのシート状物４上で、実施形態１の裏面層マット形成工程と同様に、長さ３〜１５ｍｍの無機繊維１〜１０重量％と、軽量骨材１０〜７０重量％と、無機質粉状体１０〜７０重量％と、結合剤５〜１５重量％とをミキサーに投入し、水を噴霧しながら混合して含水率５〜１５％に調整された混合物を得、この混合物をフォーミングして裏面層マットを形成する。
【００５４】
次いで、実施形態１の表面層マット形成工程と同様に、上記裏面層マットの上に、さらに長さ１ｍｍ以下の微細な無機繊維１０〜７０重量％と、粒径５００μｍ以下の軽量骨材１０〜５０重量％と、無機質粉状体１０〜７０重量％と、結合剤３〜１０重量％とをミキサーに投入し、水を噴霧しながら混合して含水率５〜１５％に調整された混合物を得、この混合物をフォーミングして表面層マットを形成する。
【００５５】
そして、上記裏面層及び表面層の２層のマットと上記シート状物４とを所定の圧力及び温度（１５０〜２５０℃）で熱圧プレスして一体に成形する。
【００５６】
このフォーミングされたマットと同時に熱圧プレスでシート状物４を一体化させる場合において、シート状物４の密着性を向上させるために、予めシート状物４に接着剤を塗布することも可能である。この接着剤としては、フェノール樹脂、メラミン樹脂、ウレタン樹脂、アクリル樹脂、ＭＤＩ、酢酸ビニル樹脂等が挙げられるが、外装用として用いる場合は耐水性の高いものを選択することが望ましい。その塗布量としては、固形成分として５０ｇ／ｍ２以下が望ましい。固形成分が５０ｇ／ｍ２を超える場合は不燃性が低下するためである。
【００５７】
したがって、この実施形態の場合、無機質板Ａの裏面層２にシート状物４が一体的に熱圧プレスされて貼着されているので、割れ難く、強度のある無機質板Ａが得られる。
【００５８】
また、シート状物４も一体的に熱圧プレスして成形するので、後でシート状物４を貼着する場合よりも工程が少なく、生産性よく製造できる。さらに、製造工程上においても、シート状物４が下に敷いてあることで、混合物であるマット運搬がより容易となる。
【００５９】
（その他の実施形態）
尚、上記実施形態２では、シート状物４を裏面層及び表面層の各マットと共に成形一体しているが、上記実施形態１のように裏面層及び表面層の各マットを成形した後に、その裏面にシート状物を貼着一体化するようにしてもよい。
【実施例】
【００６０】
次に、具体的に実施した実施例について説明する。尚、以下の実施例及び比較例の諸特性等を図３に示す。
【００６１】
（実施例１）
無機繊維として繊維長６ｍｍ、繊維径１０μｍのガラス繊維７重量％と、無機質粉状体として炭酸カルシウム６３重量％と、補助剤としてポリエステル繊維２重量％とをミキサーに入れて１分間撹拌・解繊を行い、そこへ軽量骨材として大きさ（粒径）１ｍｍ以下のシラス発泡体２０重量％と、結合剤として粉体フェノール８重量％と、水とを加えて３０秒撹拌し、含水率７％の混合物を得た。これを均一にフォーミングして裏面層マットを成形した。
【００６２】
これとは別途、微細な無機繊維として長さ８５０μｍ以下に粉砕したロックウールを５０重量％と、軽量骨材として大きさ（粒径）５００μｍ以下のシラス発泡体３０重量％と、無機質粉状体として水酸化アルミニウム１０重量％と、結合剤として粉体フェノール１０重量％とに水を加えて混合し、含水率７％の混合物を得た。これを上記裏面層マット上にフォーミングして表面層マットを成形した。そして、２層のマットを２２０℃で１２０秒の熱圧プレスを行い、３ｍｍ厚さで密度１．２ｇ／ｃｍ３の無機質板を得た。
【００６３】
（実施例２）
無機繊維として繊維長６ｍｍ、繊維径１０μｍのガラス繊維７重量％と、無機質粉状体として炭酸カルシウム６３重量％と、補助剤としてポリエステル繊維２重量％とをミキサーに入れて１分間撹拌・解繊を行い、そこへ軽量骨材として大きさ１ｍｍ以下のシラス発泡体２０重量％と、結合剤として粉体フェノール８重量％と、水とを加えて３０秒攪拌し、含水率７％の混合物を得た。この混合物を、アクリル樹脂３０ｇ／ｍ２（固形成分）を塗布した坪量５０ｇ／ｍ２のガラス不織布（シート状物）の上に均一にフォーミングして裏面層マットを成形した。
【００６４】
別途、微細な無機繊維として長さ８５０μｍ以下に粉砕したロックウールを５０重量％と、軽量骨材として大きさ５００μｍ以下のシラス発泡体３０重量％と、無機質粉状体として水酸化アルミニウム１０重量％と、結合剤として粉体フェノール１０重量％とに水を加えて混合し、含水率７％の混合物を得た。これを上記裏面層マット上にフォーミングして表面層マットを成形し、これら２層のマットを２２０℃で１２０秒の熱圧プレスを行い、３ｍｍ厚さで密度１．２ｇ／ｃｍ３の無機質板を得た。
【００６５】
（実施例３）
無機繊維として繊維長６ｍｍ、繊維径１０μｍのガラス繊維７重量％と、軽量骨材として大きさ１ｍｍ以下のシラス発泡体７０重量％と、無機質粉状体として炭酸カルシウム１６重量％と、結合剤として粉体フェノール７重量％とを、水を噴霧しながらミキサーで２分間撹拌して、含水率１０％の混合物を得た。これを均一にフォーミングして裏面層マットを成形した。
【００６６】
別途、微細な無機繊維として長さ８５０μｍ以下に粉砕したロックウールを５０重量％と、軽量骨材として大きさ５００μｍ以下のシラス発泡体３０重量％と、無機質粉状体として水酸化アルミニウム１０重量％と、結合剤として粉体フェノール１０重量％とを、水を噴霧して加えながら１分間撹拌混合し、含水率７％の混合物を得た。これを上記裏面層マット上にフォーミングして表面層マットを成形し、これら２層のマットを２１０℃で３分の熱圧プレスを行い、６ｍｍ厚さで密度０．８ｇ／ｃｍ３の無機質板を得た。
【００６７】
（実施例４）
ガラス繊維７重量％と、シラス発泡体１６重量％と、炭酸カルシウム７０重量％と、粉体フェノール７重量％とを、水を噴霧しながらミキサーで２分間攪拌して、含水率７％の混合物を得た。これを均一にフォーミングして裏面層マットを成形した。
【００６８】
別途、長さ８５０μｍ以下に粉砕したロックウールを７０重量％と、大きさ５００μｍ以下のシラス発泡体１０重量％と、水酸化アルミニウム１０重量％と、粉体フェノール１０重量％とを、水を噴霧して加えながら１分間攪拌混合し、含水率７％の混合物を得た。これを上記裏面層マット上にフォーミングして表面層マットを成形し、２層のマットを２１０℃で３分の熱圧プレスを行い、３ｍｍ厚さで密度１．５ｇ／ｃｍ３の無機質板を得た。
【００６９】
（実施例５）
ガラス繊維７重量％と、シラス発泡体７０重量％と、炭酸カルシウム１６重量％と、粉体フェノール７重量％とを、水を噴霧しながらミキサーで２分間攪拌して、含水率１０％の混合物を得た。これを均一にフォーミングして裏面層マットを成形した。
【００７０】
別途、長さ８５０μｍ以下に粉砕したロックウールを３０重量％と、大きさ５００μｍ以下のシラス発泡体５０重量％と、水酸化アルミニウム１０重量％と、粉体フェノール１０重量％とを、水を噴霧して加えながら１分間撹拌混合し、含水率１０％の混合物を得た。これを上記裏面層マット上にフォーミングして表面層マットを成形し、２層のマットを２１０℃で４分の熱圧プレスを行い、９ｍｍ厚さで密度０．３ｇ／ｃｍ３の無機質板を得た。
【００７１】
図３に示すように、以上の実施例１〜５で得られた無機質板に、化粧シートとしてコート紙、突き板、ＤＡＰ含浸紙を貼着したところ、無機質板との密着性も良好であった。そして表面性がとてもよい化粧板を得ることができた。また、無機質板に対する一般塗装及び鏡面塗装も良好であった。
【００７２】
（実施例６）
無機繊維として繊維長６ｍｍ、繊維径１０μｍのガラス繊維７重量％と、無機質粉状体として炭酸カルシウム６３重量％と、補助剤としてポリエステル繊維２重量％とをミキサーに入れて１分間撹拌・解繊を行い、そこへ軽量骨材として大きさ１ｍｍ以下のシラス発泡体２０重量％と、結合剤として粉体フェノール８重量％と、水とを加えて３０秒攪拌し、含水率７％の混合物を得た。これを均一にフォーミングして裏面層マットを成形した。
【００７３】
別途、微細な無機繊維として長さ８５０μｍ以下に粉砕したロックウールを５０重量％と、軽量骨材として大きさ５００μｍのシラス発泡体３０重量％と、無機質粉状体として水酸化アルミニウム１０重量％と、結合剤として粉体フェノール１０重量％とに水を加えて混合し、含水率７％の混合物を得、これを上記裏面層マット上にフォーミングして表面層マットを成形し、２層のマットを２２０℃で１２０秒の熱圧プレスを行った。冷却後、アクリル樹脂３０ｇ／ｍ２（固形成分）を塗布した坪量５０ｇ／ｍ２のガラス不織布（シート状物）を貼着し、３ｍｍ厚さで密度１．２ｇ／ｃｍ３の無機質板を得た。
【００７４】
（比較例１）
繊維長６ｍｍ、繊維径１０μｍのガラス繊維７重量％と、大きさ１ｍｍ以下のシラス発泡体７０重量％と、炭酸カルシウム１６重量％と、粉体フェノール７重量％とに水を噴霧しながらミキサーで２分間撹拌し、含水率１０％の混合物を得た。これを均一にフォーミングして裏面層マットを成形した。
【００７５】
別途、長さ８５０μｍ以下に粉砕したロックウールを１０重量％と、大きさ５００μｍ以下のシラス発泡体８０重量％と、粉体フェノール１０重量％とを、水を噴霧して加えながら１分間撹拌混合し、含水率７％の混合物を得た。これを上記裏面層マット上にフォーミングして表面層マットを成形し、２層のマットを２１０℃で３分の熱圧プレスを行い、６ｍｍ厚さで密度０．８ｇ／ｃｍ３の無機質板を得た。図３に示すように、この比較例１は表面硬度が低く、平滑性も悪かった。
【００７６】
（比較例２）
無機繊維として繊維長６ｍｍ、繊維径１０μｍのガラス繊維７重量％と、軽量骨材として大きさ１ｍｍ以下のシラス発泡体７０重量％と、無機質粉状体として炭酸カルシウム１６重量％と、結合剤として粉体フェノール７重量％と、水とを噴霧しながらミキサーで２分間撹絆し、含水率１０％の混合物を得た。これを均一にフォーミングして裏面層マットを成形した。
【００７７】
別途、微細な無機繊維として長さ１５００μｍ以下に粉砕したロックウールを５０重量％と、軽量骨材として大きさ５００μｍ以下のシラス発泡体３０重量％と、無機質粉状体として水酸化アルミニウム１０重量％と、結合剤として粉体フェノール１０重量％とを、水を噴霧して加えながら１分間攪拌混合し、含水率７％の混合物を得た。これを上記裏面層マット上にフォーミングして表面層マットを成形し、２層のマットを２１０℃で３分の熱圧プレスを行い、６ｍｍ厚さで密度０．８ｇ／ｃｍ３の無機質板を得た。図３に示すように、この比較例２は、表面に繊維ダマが発生し、平滑性が失われていた。
【００７８】
（比較例３）
無機繊維として繊維長６ｍｍ、繊維径１０μｍのガラス繊維７重量％と、軽量骨材として大きさ１ｍｍ以下のシラス発泡体７０重量％と、無機質粉状体として炭酸カルシウム１６重量％と、結合剤として粉体フェノール７重量％と、水とを噴霧しながらミキサーで２分間撹拌し、含水率１０％の混合物を得た。これを均一にフォーミングして裏面層マットを成形した。
【００７９】
別途、微細な無機繊維として長さ８５０μｍ以下に粉砕したロックウールを５０重量％と、軽量骨材として大きさ１ｍｍ以下のシラス発泡体３０重量％と、無機質粉状体として水酸化アルミニウム１０重量％と、結合剤として粉体フェノール１０重量％とを、水を噴霧して加えながら１分間攪拌混合し、含水率７％の混合物を得た。これを上記裏面層マット上にフォーミングして表面層マットを成形し、２層のマットを２１０℃で３分の熱圧プレスを行い、６ｍｍ厚さで密度０．８ｇ／ｃｍ３の無機質板を得た。図３に示す如く、この比較例３は、表面に凹凸が発生し、平滑性が失われていた。
【００８０】
（比較例４）
無機繊維として繊維長６ｍｍ、繊維径１０μｍのガラス繊維７重量％と、軽量骨材として大きさ１ｍｍ以下のシラス発泡体７０重量％と、無機質粉状体として炭酸カルシウム１６重量％と、結合剤として粉体フェノール７重量％と、水とを噴霧しながらミキサーで２分間撹拝し、含水率３０％の混合物を得た。これを均一にフォーミングして裏面層マットを成形した。
【００８１】
別途、微細な無機繊維として長さ８５０μｍ以下に粉砕したロックウールを５０重量％と、軽量骨材として大きさ５００μｍ以下のシラス発泡体３０重量％と、無機質粉状体として水酸化アルミニウム１０重量％と、結合剤として粉体フェノール１０重量％とを、水を噴霧して加えながら１分間攪拌混合し、含水率３０％の混合物を得た。これを上記裏面層マット上にフォーミングして表面層マットを成形した。２層のマットを熱圧締を行おうとしたが、水の蒸発が激しく、マット材料が爆裂を起こして製板ができなかった。
【産業上の利用可能性】
【００８２】
本発明は、表面平滑性、不燃性、取扱性、加工性及び施工性に優れた高強度の無機質板が得られることから、極めて有用で産業上の利用可能性が高い。
【図面の簡単な説明】
【００８３】
【図１】図１は、本発明の実施形態１に係る無機質板の断面図である。
【図２】図２は、実施形態１に係る無機質板の断面図である。
【図３】図３は、実施例及び比較例の諸特性を示す図である。
【符号の説明】
【００８４】
Ａ  無機質板
１  表面層
２  裏面層
４  シート状物
【図１】
2008030401.tif 000003
【図２】
2008030401.tif 000004
【図３】
2008030401.tif 000005